(57)【要約】  疎水性ケイ酸を、ｐＨ０〜６で水相に分散し、次の工程において、塩基を添加することにより、ケイ酸分散体のｐＨを７〜１２に調整する、疎水性ケイ酸の水分散体の製造方法。【選択図】なし【特許請求の範囲】
【請求項１】
疎水性シリカを、ｐＨ０〜６で水相に分散し、更なる工程において、塩基を添加することにより、シリカ分散体のｐＨを７〜１２に調整することを特徴とする、疎水性シリカの水分散体を調製する方法。
【請求項２】
分散が、３０℃〜９０℃の温度で行われる請求項１に記載の方法。
【請求項３】
酸性分散体中のシリカ濃度が、１０重量％〜６０重量％である請求項１又は２に記載の方法。
【請求項４】
酸性分散体を希釈した後、ｐＨを７〜１２のレベルに調整する請求項１から３のいずれかに記載の方法。
【請求項５】
ｐＨ調整が、最低剪断力を用いて行われる請求項１から４のいずれかに記載の方法。
【請求項６】
ｐＨが７〜１２であり、且つ多分散指数が０．５未満であることを特徴とする疎水性シリカの水分散体。
【請求項７】
粒径分布が２つ以下の分離された単峰性分布を有し、第１の単峰性分布の最大値が０ｎｍ〜５００ｎｍに存在し、且つ第２の単峰性分布の最大値が５００ｎｍ〜５，０００ｎｍに存在する請求項６に記載の疎水性シリカの水分散体。
【請求項８】
請求項６若しくは７に記載の分散体、又は請求項１から５のいずれかに記載の方法で調製された分散体を用いることを特徴とする粒子安定化Ｏ／Ｗエマルション（ピッカリングエマルション）を調製する方法。
【請求項９】
請求項６若しくは７に記載の分散体、又は請求項１から５のいずれかに記載の方法で調製された分散体を用いることを特徴とする表面コーティングの引っ掻き耐性を改善する方法。
【請求項１０】
請求項６若しくは７に記載の分散体、又は請求項１から５のいずれかに記載の方法で調製された分散体を用いることを特徴とする表面上で使用するための調製品の流動性を改善する方法。
【請求項１１】
請求項６若しくは７に記載の分散体、又は請求項１から５のいずれかに記載の方法で調製された分散体を用いることを特徴とする印刷媒体を調製する方法。
【請求項１２】
請求項６若しくは７に記載の分散体、又は請求項１から５のいずれかに記載の方法で調製された分散体を含むことを特徴とする表面コーティング。
【発明の詳細な説明】
【技術分野】
【０００１】
本発明は、疎水性シリカの水分散体、それを調製する方法、エマルションを安定化させるためのその使用、及びその使用に関する。
【背景技術】
【０００２】
シリカの水分散体は、半導体分野における金属表面の化学機械的平坦化において；例えば、インクジェット紙等の紙をコーティングするために；例えば、水系インク、塗料、接着剤、及びシール剤におけるレオロジー添加剤及び沈殿防止剤として；手袋等のラテックス製品の製造において；ゲル電池の製造において；並びに乳化剤を含まないピッカリングエマルションの安定化において利用されている。
【０００３】
シリカの水分散体の流動性及びコロイド安定性は、ｐＨに大きく影響を受ける。
したがって、シリカの水分散体は、特に中性範囲のｐＨレベルにおいて、高粘度及び本来備わっているコロイド不安定性を示す。
【０００４】
シリカの水分散体は、一般的に、シリカ粒子の表面電荷を変化させることにより、静電的に安定化される。
【０００５】
したがって、ｐＨを塩基性の範囲に設定することによって、コロイド安定性且つ低粘度の親水性シリカの分散体が得られ得ることが、特許文献１から知られている。
この技術の問題点は、多くの用途で必要とされている中性点領域のｐＨレベル、即ちｐＨ約７において、前記分散体の制御不能な粘度上昇が生じ、更にはゲル化する場合さえもあるという点であり、これは、例えば非特許文献１に示されている。ｐＨが中性点を超えて更に低下すると、粘度も更に低下する。親水性シリカの水分散体の一部に見られるこの挙動は、例えば、複雑な混合物の配合中に生じ得るようなｐＨの小さな変化でさえも、配合物の流動性を制御不能に変動させる恐れがあるという問題点を有する。
【０００６】
更に、シリカの水分散体は、アルミニウム塩を用いて安定化させ得ることが特許文献２〜４から、またアルミン酸塩を用いて安定化させ得ることが特許文献５から知られている。
この技術の問題点は、中性点の領域、即ちｐＨ７において、これら分散体が不安定になる傾向があり、それによって制御不能な粘度上昇が生じ、更にはゲル化する場合さえあるという点である。更に、アルミニウム塩の添加は、例えば、インクジェット紙のコーティング、及び例えば、水系エポキシ樹脂のレオロジー制御等の特定の用途において、悪影響を及ぼす場合もある。
【０００７】
更に、例えば、水系コーティング、シール剤、及び接着剤で典型的に用いられている結合剤等のオリゴマー又はポリマーを、親水性シリカが不可逆的に吸着する傾向が顕著であるため、水性系のレオロジー制御のために親水性シリカを使用することは問題である。したがって、ポリマー架橋又は立体安定化の結果として、シリカ物品の湿潤性の制御困難な変化、及び不適切な保存安定性が生じる。
【０００８】
特許文献６は、部分的に疎水性であるシリカの水分散体、即ち、０．９シラノール基／ｎｍ２〜１．７シラノール基／ｎｍ２のシラノール基密度を有し、炭素含量が０．１％〜２％であり、且つメタノール数が３０未満であるシリカの水分散体の調製について開示している。これら分散体は、不適切に分散した粒子の割合が高いという問題点が明らかになっている。例えば、コーティング又はシール剤等の用途では、これら粒子が表面を破壊するため、光学的外観が悪化する恐れがある。
【０００９】
特許文献７は、疎水性シリカの水分散体について開示している。工業関連で用いられる水分散体のシリカ充填度は１０％超であるが、しかしながら、前記分散体は、高粘度且つペーストの形成を示し、工業用途には不適である。
【００１０】
有機溶媒、乳化剤、湿潤剤、又は保護コロイドを添加した、疎水性シリカの水分散体の調製も、例えば、特許文献８から同様に知られている。この場合の問題点は、これら添加剤が、固体基材の湿潤性、及び配合物の安定性の少なくともいずれかを低下させることが多い点である。
【先行技術文献】
【特許文献】
【００１１】
【特許文献１】独国特許第４００６３９２号明細書
【特許文献２】欧州特許出願公開第１１２４６９３Ａ１号明細書
【特許文献３】欧州特許第７３６４８９号明細書
【特許文献４】独国特許出願公開第１０２３８４６３Ａ１号明細書
【特許文献５】米国特許第２，８９２，７９７号明細書
【特許文献６】独国特許出願公開第１０２００５０１２４０９号明細書
【特許文献７】欧州特許第０３６７９３４Ｂ１号明細書
【特許文献８】独国特許第１０３１６６６１号明細書
【非特許文献】
【００１２】
【非特許文献１】Ｄ．Ｈｅａｔｈ，Ｔ．Ｆ．Ｔａｄｒｏｓ，Ｊ．Ｃｏｌｌｏｉｄ  Ｉｎｔｅｒｆａｃｅ  Ｓｃｉ．１９８３，９３，３２０
【発明の概要】
【発明が解決しようとする課題】
【００１３】
本発明の目的は、先行技術の問題点を克服することであり、具体的には、固体含量の高い、安定な疎水性シリカの水相分散体を提供することである。
【課題を解決するための手段】
【００１４】
本発明は、ｐＨ０〜６において水相に疎水性シリカを分散させ、更なる工程において、塩基を添加することにより、シリカ分散体のｐＨを７〜１２に調整することを含む、疎水性シリカの水分散体を調製する方法を提供する。
【発明を実施するための形態】
【００１５】
驚くべきことに、また当業者が全く予測不可能であったように、分散の結果として、ｐＨ０〜６において疎水性シリカを水相に分散させ、更なる工程において、塩基を添加することにより、シリカ分散体のｐＨを７〜１２に調整したところ、固体含量が高く、且つシリカ凝集体の等価水力直径の分布幅が狭い疎水性シリカの分散体が得られ、これら分散体は、７〜１２のｐＨ範囲において、長期間保存した後でさえも優れたコロイド安定性を示し、５〜８のｐＨ範囲において、局所粘度の最大値又は絶対粘度の最大値を示さない、即ち、粘度が連続的に増加することを見出した。
【００１６】
コロイドが安定であるとは、４週間の保存期間中、分散体の粘度の著しい増加が全く見られず、且つ動的光散乱を用いて測定した平均粒径が一定に保たれることを意味する。コロイド安定性は、適切な保存性にとって必須である。保存過程において、粘度の増加が制御不能であり、更にはゲル化する場合さえもある水分散体は、高い粘度がポンプ輸送又は撹拌等の加工操作に悪影響を及ぼすため、更なる加工には適していないことが多い。
【００１７】
ｐＨの低下に伴って粘度が連続的に増加することは、先行技術から知られているｐＨ依存性の粘度変動に対して有利である。その理由は、既定のｐＨに設定した場合、不所望の、部分的に制御不能な高粘度領域、即ち、管理がより困難である領域が生じないためである。
【００１８】
この文脈において、疎水性シリカとは、例えば、欧州特許第６８６６７６Ｂ１号明細書又は欧州特許出願公開第１４３３７４９Ａ１号明細書に記載されているような、表面が修飾されている、好ましくはシリル化されている、無極性ヒュームドシリカを意味する。
【００１９】
本発明に従って使用されるシリカでは、疎水性シリカは、シリカ表面が疎水化、即ち、シリル化されていることを意味する。
【００２０】
本発明に従って使用される疎水性シリカのシラノール基密度は、１．８シラノール基／ｎｍ２未満が好ましく、１．０シラノール基／ｎｍ２未満がより好ましく、０．９シラノール基／ｎｍ２未満が非常に好ましい。
【００２１】
本発明に従って使用される疎水性シリカの炭素含量は、０．４重量％以上が好ましく、０．５重量％〜１０重量％がより好ましく、０．７５重量％〜５重量％が非常に好ましいが、但し上記重量は疎水性シリカに基づくものである。
【００２２】
本発明に従って使用される疎水性シリカのメタノール数は、０超が好ましく、２０超がより好ましく、４０超が非常に好ましい。
【００２３】
本発明に従って使用される疎水性シリカのＤＢＰ数（ジブチルフタレート数）は、２５０未満が好ましく、２５０〜１５０がより好ましい。
【００２４】
シラノール基密度は、Ｇ．Ｗ．Ｓｅａｒｓ，Ａｎａｌ．Ｃｈｅｍ．１９５６，２８，１９８１に記載されているように、酸−塩基滴定を用いて得ることができ、炭素含量は、元素分析を用いて測定することができ、メタノール数は、シリカを完全に湿潤させるために、即ち、シリカを試験液体に完全に沈めて混和させるために、水相に添加しなければならないメタノールの百分率である。
【００２５】
本発明の分散体を調製するための好ましい方法では、好ましくはｐＨ０〜７で、好ましくはｐＨ０．５〜５で、より好ましくはｐＨ１〜３で、疎水性シリカを水相に添加し、好ましくは自発的湿潤によって混和させるか、例えば、混転混合機等を用いて振盪することにより、又は例えば、剪断スロット内で強制的に湿潤している状態で、クロスアーム攪拌機、溶解機、ロータステータシステム、若しくは誘導機を用いて撹拌することにより、強制湿潤によって混和させる。この状況では、好ましくは疎水性シリカの添加中、混和中、及びその後の分散中、一定間隔で、ｐＨをモニタし、少しでも逸脱した場合は、酸又は塩基を添加することにより、ｐＨを所望の標的レベルに修正することが有利であると証明されている。ｐＨレベルの調整又は修正は、市販の有機酸及び無機酸、即ち、好ましくは、塩酸若しくは気体ＨＣｌ、ＨＮＯ３水溶液若しくは無水ＨＮＯ３、Ｈ２ＳＯ４、Ｈ３ＰＯ４、ｐ−トルエンスルホン酸、クエン酸等のブレンステッド酸、好ましくは塩酸若しくは気体ＨＣｌ、ＨＮＯ３水溶液若しくは無水ＨＮＯ３、Ｈ２ＳＯ４、Ｈ３ＰＯ４等の無機酸、より好ましくはＨ３ＰＯ４；又は好ましくは、アンモニア水溶液若しくは気体アンモニア、ＮａＯＨ水溶液若しくは無水ＮａＯＨ、ＫＯＨ、ＣａＣＯ３、ＣａＯ、Ｎａメトキシド、若しくは有機アミン等のブレンステッド塩基、好ましくは、アンモニア水溶液若しくは気体アンモニア、ＮａＯＨ水溶液若しくは無水ＮａＯＨ、ＫＯＨを用いて行うことができる。
【００２６】
所望のシリカ濃度に達した後、及びその後分散させた後、必要な場合は、塩基を添加することにより、シリカ分散体のｐＨを本発明の範囲である５〜１２に調整することが好ましい。ｐＨ調整は、好ましくは低剪断条件下で、即ち、２．５ｍ／ｓ以下、好ましくは２ｍ／ｓ以下、より好ましくは１ｍ／ｓ以下の周速の、低速溶解機、クロスアーム攪拌機、パドル攪拌機、静電混合機、及び他の機器等の、剪断効果の低い混合装置を用いて行うことが好ましい。酸性条件下におけるシリカ濃度は、分散体の総重量に基づいて、１０重量％超が好ましく、１０重量％〜６０重量％がより好ましく、１５重量％〜５５重量％が非常に好ましく、２０重量％〜５０重量％が特に好ましく、特別な実施形態では、２０重量％〜３０重量％である。
【００２７】
ｐＨレベルの調整又は修正は、市販の有機酸及び無機酸、即ち、好ましくは、塩酸若しくは気体ＨＣｌ、ＨＮＯ３水溶液若しくは無水ＨＮＯ３、Ｈ２ＳＯ４、Ｈ３ＰＯ４、ｐ−トルエンスルホン酸、クエン酸等のブレンステッド酸、好ましくは塩酸若しくは気体ＨＣｌ、ＨＮＯ３水溶液若しくは無水ＨＮＯ３、Ｈ２ＳＯ４、Ｈ３ＰＯ４等の無機酸、より好ましくはＨ３ＰＯ４；又は好ましくは、アンモニア水溶液若しくは気体アンモニア、ＮａＯＨ水溶液若しくは無水ＮａＯＨ、ＫＯＨ、ＣａＣＯ３、ＣａＯ、Ｎａメトキシド、若しくは有機アミン等のブレンステッド塩基、好ましくは、アンモニア水溶液若しくは気体アンモニア、ＮａＯＨ水溶液若しくは無水ＮａＯＨ、ＫＯＨを用いて行うことができる。
【００２８】
例えば１０重量％未満等、粒子濃度が低い場合、一般に、液体に粒子を混和させるには、単に撹拌するだけで十分である。高剪断速度で粒子を液体に混和させることが好ましい。
【００２９】
混和前、疎水性シリカは、例えば、袋等に包装された形態であってもよく、又は例えば、サイロ若しくは大型コンテナ等に包装していない状態で保存されていてもよい。疎水性シリカは、袋を振盪させるか、重量を測定しながら又は測定せずに計量供給サイロを用いるか、圧縮空気膜ポンプ又はファン等の好適な輸送設備を用いて保存サイロ又は大型コンテナから直接輸送することにより、計量供給することができる。
【００３０】
混和後、又は混和と並行して、粒子を分散させる。並行分散が好ましい。並行分散とは、シリカの水相への計量供給添加及び混和が、分散操作と同時に開始されることを意味する。分散は、容器内の分散系を用いることにより、又は分散部材を含む外部パイプライン中に容器からポンプで循環させることにより（好ましくは、容器に戻る閉ループ再循環を伴う）行うことができる。部分的再循環及び部分的連続回収を用いて、この操作を連続的に行い得ることが好ましい。これらの目的に好適な装置としては、好ましくは、周速１ｍ／ｓ〜５０ｍ／ｓの高速攪拌機、高速溶解機、例えば、高速ロータステータシステム、ソノレータ、剪断ギャップ、ノズル、又はボールミルが挙げられる。
【００３１】
シリカの混和及び分散は、好ましくは、例えば、Ｙｓｔｒａｌ製Ｃｏｎｔｉ  ＴＤＳ４等の誘導機を用いて行い得る。この場合、粉末疎水性シリカは、吸引、真空、又は例えばポンプを用いる強制運搬により、剪断ギャップに直接計量供給される。
【００３２】
疎水性シリカを分散させるために、好ましくは、５Ｈｚ〜５００ｋＨｚ、好ましいくは、１０ｋＨｚ〜１００ｋＨｚ、特に好ましくは、１５ｋＨｚ〜５０ｋＨｚの超音波を使用することが特に適しており、超音波分散は、連続的に行ってもよく、不連続的に行ってもよい。超音波分散は、超音波チップ等の個々の超音波変換器によるか、又は１以上の超音波変換器を含み、必要に応じてパイプライン若しくはパイプ壁により隔てられている、連続流システム内で行われ得る。
【００３３】
分散は、適切な場合、例えば、溶解機又は誘導機を用いて予備的に分散させた後、超音波処理を用いて細かく分散させる等、異なる方法を組み合わせて行うこともできる。
【００３４】
分散は、３０℃〜９０℃が好ましく、３５℃〜８０℃がより好ましく、４０℃〜７５℃が非常に好ましく、ある特別な実施形態では、４０℃〜６０℃である温度範囲において、高温で行われることが好ましい。
【００３５】
熱処理は、分散操作中に生じる熱、及び加熱ジャケットを用いる電気加熱、加熱コイルを介した蒸気加熱等の外部熱源の少なくともいずれかを用いて行われることが好ましい。適切な場合、例えば、冷却媒体の充填された冷却ジャケット又は冷却コイル等を用いて、温度を制御するために、更に冷却を行ってもよい。
【００３６】
本発明の調製は、バッチプロセス及び連続プロセスで行うことができる。連続プロセスが好ましい。
【００３７】
微細分散は、高濃度マスターバッチ分散体に実施し、その後所望の最終濃度に希釈することが好ましい。マスターバッチ分散体は、分散体の総重量に基づいて、好ましくは２０重量％超、より好ましくは２０重量％〜６０重量％、非常に好ましくは２５重量％〜５５重量％、特に好ましくは２５重量％〜５０重量％の疎水性シリカを含有する。
【００３８】
１つの特に好ましい手順では、マスターバッチをＤＩ水（完全に脱イオンされた水＝ＤＩ水）で予備希釈し、次いでｐＨを酸性から塩基性に逆転させ、この予備希釈後、ｐＨを調整し、最終工程で、ＤＩ水の添加により所望の固体含量に設定する。
【００３９】
本発明の分散体を調製するために、純水を使用することが好ましく、１００μＳ／ｃｍ未満の導電率を有する完全に脱イオンされた（ＤＩ）水が好ましい。
【００４０】
本発明の分散体の導電率は、２０ｍＳ／ｃｍ未満が好ましく、１５ｍＳ／ｃｍ未満がより好ましく、１０ｍＳ／ｃｍ未満が非常に好ましい。
【００４１】
本発明の方法は、実施が非常に容易であり、且つ疎水性シリカの固体含量が非常に高い水分散体を調製できるという利点を有する。
【００４２】
本発明の分散体の疎水性シリカ含量は、分散体の総重量に基づいて、１０重量％超が好ましく、１０重量％〜６０重量％がより好ましく、１５重量％〜５５重量％が特に好ましく、２０重量％〜５０重量％が非常に特に好ましく、１つの特別な実施形態では、２０重量％〜３０重量％である。
【００４３】
疎水性シリカ含量の高い本発明の水分散体は、具体的には、ｐＨ７〜１２であることが好ましく、ｐＨ７．５〜１１であることが好ましく、ｐＨ８〜１０．５であることが特に好ましいことを特徴とする。
【００４４】
本発明の疎水性シリカの水分散体は、具体的には、等価水力直径のサイズ分布が狭いことを特徴とする。これは、光子相関分光法を用いた粒径測定値の多分散指数（ＰＤＩ）は、０．５未満が好ましく、０．４未満がより好ましく、０．３未満が非常に好ましく、１つの特別な実施形態では、０．２５未満であることを意味する。
【００４５】
本発明の疎水性シリカの水分散体は、具体的には、等価水力直径のサイズ分布が最大で二峰性を有する、即ち、サイズ分布が、２つの離れた単峰性分布の最大値を有することを特徴とする。第１の単峰性分布の最大値又は最頻値は、０ｎｍ〜５００ｎｍに存在することが好ましく、第２の単峰性分布の最大値又は最頻値は、５００ｎｍ〜５，０００ｎｍに存在することが好ましい。５００ｎｍ〜５，０００ｎｍにおける第２の単峰性分布の強度は、両方の分布の合計強度の５０％以下が好ましく、両方の分布の合計強度の２５％以下がより好ましく、両方の分布の合計強度の１０％以下が特に好ましく、１つの特別な実施形態では、５００ｎｍ〜５，０００ｎｍの範囲に検出可能な第２の単峰性分布は存在しない、即ち、分布全体が単峰性である。
【００４６】
疎水性シリカ含量の高い本発明の水分散体は、具体的には、ｐＨ７〜１２、好ましくはｐＨ７．５〜１１、特に好ましくはｐＨ８〜１０．５で低粘度分散体を得られ得ることを特徴とする。これは、好ましくは、ｐＨが８〜１０．５であり、且つシリカ含量が２０重量％〜３０重量％である分散体が、１，０００ｍＰａｓ未満、好ましくは８００ｍＰａｓ未満、特に好ましくは７００ｍＰａｓ未満、非常に好ましくは５００ｍＰａｓ未満の粘度を有することを意味し、前記粘度は、測定間隔１０５μｍ、２５℃、及び剪断速度１００ｓ−１にて、コーンプレートセンサシステムを用いて測定される。
【００４７】
疎水性シリカ含量の高い本発明の水分散体は、分散体のｐＨが９から４へと段階的又は連続的に低下するのと同時に、粘度も段階的連続的に増加するが、いかなる局所粘度の最大値、即ち、典型的な実験によるばらつきを超える値も生じないことを更に特徴とする。これは、具体的には、好ましくは、ｐＨ９における剪断粘度（η９）及びｐＨ７における剪断粘度（η７）から得られる比η７／９＝η７／η９と、ｐＨ７における剪断粘度（η７）及びｐＨ４における剪断粘度（η４）から得られる比η４／７＝η４／η７が、各々１以上、好ましくは１〜１，０００、より好ましくは１〜５００、非常に好ましくは１〜１００の値を有することを意味し、前記粘度は、測定ギャップ１０５μｍ、２５℃、及び剪断速度１００ｓ−１にて、コーンプレートセンサシステムを用いて測定される。
【００４８】
疎水性シリカ含量の高い本発明の水分散体は、優れた保存安定性を示すことを更に特徴とする。これは、好ましくは８〜１０．５の範囲のｐＨを有する分散体の粘度が、４０℃で４週間保存した後、分散体の調製直後の粘度と比較して、５倍以下、好ましくは２．５倍以下、より好ましくは２．０以下、非常に好ましくは１．５倍以下しか上昇しないことを意味する。前記粘度は、測定間隔１０５μｍ、２５℃、及び剪断速度１００ｓ−１にて、コーンプレートセンサシステムを用いて測定される。
【００４９】
疎水性シリカ含量の高い本発明の水分散体は、優れた保存安定性を示すことを更に特徴とする。これは、好ましくは８〜１０．５の範囲のｐＨを有する分散体が、４０℃で４週間保存した後、１００Ｐａ未満、好ましくは１０Ｐａ未満、より好ましくは１Ｐａ未満、非常に好ましくは０．１Ｐａの降伏点を有することを意味し、前記降伏点は、いずれの場合も、Ｑ．Ｄ．Ｎｇｕｙｅｎ，Ｄ．Ｂｏｇｅｒ，Ｊ．Ｒｈｅｏｌ．１９８５，２９，３３５に従って、２５℃でベーン法を用いて測定される。
【００５０】
本発明の分散体は、好ましくはｐＨ７〜１２において、負のゼータ電位を示すことを更に特徴とする。ｐＨ９におけるゼータ電位は、−５ｍＶ未満が好ましく、−１０ｍＶ未満がより好ましく、−１５ｍＶ未満が非常に好ましい。ゼータ電位は、例えば、Ｄｉｓｐｅｒｓｉｏｎ  Ｔｅｃｈｎｏｌｏｇｉｅｓ製ゼータ電位プローブＤＴ３００を用いて、コロイド振動電位を測定することにより、又はＭａｌｖｅｒｎ  Ｉｎｓｔｒｕｍｅｎｔｓ製Ｚｅｔａｓｉｚｅｒ  ＺＳを用いてレーザドップラー速度計測により電気泳動移動度を測定することにより、測定することができる。
【００５１】
本発明の分散体は、好ましくは、４超のｐＨにおいて等電点（ｉｅｐ）を有することを更に特徴とし、前記等電点は、ゼータ電位の値がゼロであるときの分散体のｐＨとして定義される。
【００５２】
本発明の分散体は、分散した粒子が、好ましくは、微粉焼結凝集体の形態であることを更に特徴とする。
【００５３】
前記焼結凝集体は、準弾性光散乱を用いて粒径を測定する場合、測定された等価水力直径が、式ａ＝６／ＡＢＥＴ×ｄ（式中、ＡＢＥＴは、ＤＩＮ６６１３１に従って窒素吸着を用いて測定したときの、初期疎水性シリカのＢＥＴ比表面積であり、ｄは、一次粒子の密度である）に従って算術的に得ることができる一次粒子の直径よりも、いずれの場合も１００ｍ２／ｇの比表面積に基づいて、好ましくは少なくとも２倍、好ましくは２．５倍〜５０倍、より好ましくは２．８倍〜３０倍大きく、比表面積がより小さい又は大きい場合、倍数は上記式に従って直線的に減少又は増加することを特徴とする。
【００５４】
本発明の分散体は、必要に応じて、メチルイソチアゾロン又はベンゾイソチアゾロン等の殺真菌剤又は殺細菌剤を含むことを更に特徴とする。
【００５５】
本発明の水分散体における、殺真菌剤又は殺細菌剤以外の更なる有機アジュバント、例えば、好ましくは有機溶媒等の量は、分散体の総重量に基づいて、５重量％未満が好ましく、１重量％未満がより好ましく、０．５重量％未満が非常に好ましく、特に０．１重量％未満であり、１つの特別な実施形態では、殺真菌剤又は殺細菌剤以外の更なる有機アジュバント、例えば、有機溶媒等を更に添加しない。
【００５６】
具体的には、有機分散助剤又は無機分散助剤、例えば、好ましくは、界面活性剤、保護コロイド、又は疎水性シリカ等の同一若しくは異なる表面添着（ｓｕｒｆａｃｅ  ｌｏａｄｉｎｇ）を有する他の微粉金属酸化物、即ち、本発明の水分散体中の疎水性シリカ等の、同一若しくは異なるゼータ電位を有する他の微粉金属酸化物等の量は、分散体の総重量に基づいて、５重量％未満が好ましく、１重量％未満が好ましく、０．５重量％未満がより好ましく、特に、本発明の水分散体は、有機分散助剤又は無機分散助剤を含有しない。
【００５７】
疎水性シリカ粒子の平均一次粒径ｄ−ＰＰは、０．５ｎｍ〜１，０００ｎｍが好ましく、５ｎｍ〜１００ｎｍがより好ましく、５ｎｍ〜５０ｎｍが非常に好ましい。前記平均一次粒径を測定する好適な方法は、例えば、電界放射モードの透過電子顕微鏡、又は高解像度走査電子顕微鏡である。
【００５８】
疎水性シリカ粒子の平均二次構造粒径又は凝集体粒径ｄ−Ａｇｇｒは、等価水力直径として測定したとき、２５ｎｍ〜５，０００ｎｍが好ましく、５０ｎｍ〜８００ｎｍがより好ましく、７５ｎｍ〜５００ｎｍが非常に好ましい。
【００５９】
前記粒径を測定する好適な方法は、例えば、０．０１重量％未満の濃度を測定するために後方散乱で実施される、及び／又は多重散乱に対する交差相関を用いて補正される、動的光散乱又は光子相関分光法である。
【００６０】
本発明は、本発明の分散体を用いる、粒子安定化Ｏ／Ｗエマルション（ピッカリングエマルション）の調製を更に提供する。
この際、下記の方法により最良の結果が得られることを見出した。
【００６１】
好ましくはｐＨ９において低粘度である本発明の分散体は、例えば、プロトン酸である塩酸を添加することにより、好ましくはｐＨ５未満に酸性化されることが好ましい。次いで、好ましくは乳化により、この時点では高粘度であるシリカ分散体に油相を混和させる。前記乳化は、例えば、溶解機、ロータステータシステム等の高速混合装置、ウルトラソニケータ、又は他の乳化機を用いて行うことが好ましい。必要に応じて、全ての量の油が混和した後に、水を更に計量供給してもよい。これは、剪断条件下で、又は単なる撹拌を用いて行うことができる。
【００６２】
必要に応じて、先ず油相を投入し、次いで、好ましくは、例えば溶解機、ロータステータシステム等の高速混合装置を用いるか、又はウルトラソニケータ内で、撹拌しながら分散させることにより、本発明の分散体を混和させることも可能である。
【００６３】
得られたエマルションに、必要に応じて、好ましくは、例えば高圧ホモジナイザ、又は連続流超音波セルで行われる操作等、エマルションの性質を改善するための更なる乳化操作を実施してもよい。
【００６４】
必要に応じて、得られるエマルションのｐＨは、酸、例えば塩酸、又は塩基、例えばＮａＯＨ水溶液を添加することにより、所望のレベルに調整され得ることが好ましい。これは、好ましくは、例えば溶解機内で、単に撹拌しながら、又は剪断条件下で行うことができる。単に撹拌しながら混和させることが好ましい。
【００６５】
必要に応じて、エマルションの粘度を上昇させるために、好ましくは電解質、例えばＮａＣｌを添加することにより、エマルションの水相のイオン強度を所望のイオン強度に調整してもよい。これは、好ましくは、例えば溶解機内で、単に撹拌しながら、又は剪断条件下で行うことができる。単に撹拌しながら混和させることが好ましい。
【００６６】
粘度を上昇させるために、好ましくは１×１０−４モル／Ｌ〜１０モル／Ｌ、より好ましくは０．５×１０−３モル／Ｌ〜５モル／Ｌ、より好ましくは１×１０−３モル／Ｌ〜１モル／Ｌの電解質をエマルションに添加することが可能である。
【００６７】
本発明は、更に、本発明の水分散体の使用に関し、好ましくは、例えば腐食制御のための、金属、例えば、鋼又は鉄等の鉱物基材等の表面のコーティングにおける使用に関する。
【００６８】
本発明は、更に、本発明の水分散体の使用に関し、好ましくは、インク、塗料、合成樹脂、接着剤、及びシール剤、特に水ベースで製造されるものの調製における使用に関する。
【００６９】
本発明は、特にレオロジーを調整及び制御するための、好ましくは、インク、塗料、合成樹脂、接着剤、及びシール剤の調製における本発明の水分散体の使用に関する。
【００７０】
本発明は、特に、表面上で使用するために、例えば調製品の引っ掻き耐性及び流動性を改善する等、調製品の機械的性質を改善するための、好ましくは、インク、塗料、合成樹脂、接着剤、及びシール剤の調製における本発明の水分散体の使用に関する。
【００７１】
本発明は、更に、本発明の分散体を含む表面コーティングを提供する。
【００７２】
本発明は、印刷媒体のコーティング、特に非接触印刷過程において使用される紙のコーティングにおける本発明の水分散体の使用に関し、前記紙の例は、インクジェットプリンタ用紙、特に、高光沢紙である。
【００７３】
上記式中の上記記号は全て、いずれの場合も互いに独立して、各々の定義を有する。全ての式において、ケイ素原子は四価である。
【００７４】
本発明の目的のために、いずれの場合も特に指示しない限り、量及び百分率の数字は、全て重量により、百分率の数字は、全て総重量に基づき、温度は、全て２０℃であり、圧力は、全て１．０１３バール（ａｂｓ．）である。粘度は、全て２５℃で測定される。
【００７５】
本発明は、好ましくは、半導体分野における、表面の化学機械的平坦化における、本発明の水分散体の使用に関する。
【実施例】
【００７６】
（実施例１）
ＢＥＴ比表面積が２００ｍ２／ｇである親水性出発シリカをジメチルジクロロシランで処理することにより得られた、残留シラノール含量が５０％であり、炭素含量が１．３％である、疎水性ヒュームドシリカ（ワッカー  ケミーＡＧ、ミュンヘンから商品名ＨＤＫ（登録商標）Ｈ２０として入手可能）３００ｇを、５，０００ｒｐｍ〜８，０００ｒｐｍの溶解機で、少しずつ分散させることにより、完全に脱イオン化されたＤＩ水４５０ｇに混和させる。Ｈ３ＰＯ４水溶液を計量供給添加することにより、分散体のｐＨを２〜２．５に維持する。シリカを全て添加した後、８，０００ｒｐｍ、温度４５℃〜５０℃で３０分間分散を続ける。次いで、得られる低粘度分散体を、ゆっくりと撹拌しながらＤＩ水５５０ｇで希釈し、ＮａＯＨ水溶液を用いてｐＨを９にする。可動性の高いシリカ分散体が得られ、その分析データを表１に要約する。
【００７７】
（実施例２）
ＢＥＴ比表面積が３００ｍ２／ｇである親水性出発シリカをジメチルジクロロシランで処理することにより得られた、残留シラノール含量が５０％であり、炭素含量が１．９％である、疎水性ヒュームドシリカ（ワッカー  ケミーＡＧ、ミュンヘンから商品名ＨＤＫ（登録商標）Ｈ３０として入手可能）３００ｇを、５，０００ｒｐｍ〜８，０００ｒｐｍの溶解機で、少しずつ分散させることにより、完全に脱イオン化されたＤＩ水４５０ｇに混和させる。Ｈ３ＰＯ４水溶液を計量供給添加することにより、分散体のｐＨを２〜２．５に維持する。シリカを全て添加した後、８，０００ｒｐｍ、温度４５℃〜５０℃で３０分間分散を続ける。次いで、得られる低粘度分散体を、ゆっくりと撹拌しながらＤＩ水５５０ｇで希釈し、ＮａＯＨ水溶液を用いてｐＨを９にする。可動性の高いシリカ分散体が得られ、その分析データを表１に要約する。
【００７８】
（実施例３）
欧州特許出願公開第１４３３７４９  Ａ１号に従って、ＢＥＴ比表面積が２００ｍ２／ｇである親水性出発シリカ（ワッカー  ケミーＡＧ、ミュンヘンから商品名ＨＤＫ（登録商標）Ｎ２０として入手可能）をジメチルジクロロシランと反応させることにより得られた、残留シラノール含量が７２％であり、炭素含量が０．６％である、疎水性ヒュームドシリカ３００ｇを、５，０００ｒｐｍ〜８，０００ｒｐｍの溶解機で、少しずつ分散させることにより、完全に脱イオン化されたＤＩ水４５０ｇに混和させる。Ｈ３ＰＯ４水溶液を計量供給添加することにより、分散体のｐＨを２〜２．５に維持する。シリカを全て添加した後、８，０００ｒｐｍ、温度４５℃〜５０℃で３０分間分散を続ける。次いで、得られる低粘度分散体を、ゆっくりと撹拌しながらＤＩ水５５０ｇで希釈し、ＮａＯＨ水溶液を用いてｐＨを９にする。可動性の高いシリカ分散体が得られ、その分析データを表１に要約する。
【００７９】
（実施例４）
ＢＥＴ比表面積が１５０ｍ２／ｇである親水性出発シリカをジメチルジクロロシランで処理することにより得られた、残留シラノール含量が５０％であり、炭素含量が１．０％である、疎水性ヒュームドシリカ（ワッカー  ケミーＡＧ、ミュンヘンから商品名ＨＤＫ（登録商標）Ｈ１５として入手可能）７５０ｇを、５，０００ｒｐｍ〜８，０００ｒｐｍの溶解機で、少しずつ分散させることにより、完全に脱イオン化されたＤＩ水１，０００ｇに混和させる。Ｈ３ＰＯ４水溶液を計量供給添加することにより、分散体のｐＨを２〜２．５に維持する。シリカを全て添加した後、８，０００ｒｐｍ、温度４５℃〜５０℃で３０分間分散を続ける。次いで、得られる低粘度分散体を、ゆっくりと撹拌しながらＤＩ水８００ｇで希釈し、ＮａＯＨ水溶液を用いてｐＨを９にする。可動性の高いシリカ分散体が得られ、その分析データを表１に要約する。
【００８０】
（実施例５）
欧州特許出願公開第１４３３７４９  Ａ１号に従って、ＢＥＴ比表面積が２００ｍ２／ｇである親水性出発シリカ（ワッカー  ケミーＡＧ、ミュンヘンから商品名ＨＤＫ（登録商標）Ｎ２０として入手可能）をジメチルジクロロシランと反応させることにより得られた、残留シラノール含量が７２％であり、炭素含量が０．６％である、疎水性ヒュームドシリカ７５０ｇを、５，０００ｒｐｍ〜８，０００ｒｐｍの溶解機で、少しずつ分散させることにより、完全に脱イオン化されたＤＩ水１，０００ｇに混和させる。Ｈ３ＰＯ４水溶液を計量供給添加することにより、分散体のｐＨを２〜２．５に維持する。シリカを全て添加した後、８，０００ｒｐｍ、温度４５℃〜５０℃で３０分間分散を続ける。次いで、得られる低粘度分散体を、ゆっくりと撹拌しながらＤＩ水８００ｇで希釈し、ＮａＯＨ水溶液を用いてｐＨを９にする。可動性の高いシリカ分散体が得られ、その分析データを表１に要約する。
【００８１】
（実施例６）
ＢＥＴ比表面積が２００ｍ２／ｇである親水性出発シリカをジメチルジクロロシランで処理することにより得られた、残留シラノール含量が５０％であり、炭素含量が１．３％である、疎水性ヒュームドシリカ（ワッカー  ケミーＡＧ、ミュンヘンから商品名ＨＤＫ（登録商標）Ｈ２０として入手可能）３５０ｇを、５，０００ｒｐｍ〜８，０００ｒｐｍの溶解機で、少しずつ分散させることにより、完全に脱イオン化されたＤＩ水１，０００ｇに混和させる。Ｈ３ＰＯ４水溶液を計量供給添加することにより、分散体のｐＨを２〜２．５に維持する。シリカを全て添加した後、８，０００ｒｐｍ、温度４５℃〜５０℃で３０分間分散を続ける。次いで、得られる低粘度分散体を、ゆっくりと撹拌しながらＤＩ水８００ｇで希釈し、ＮａＯＨ水溶液を用いてｐＨを９にする。次いで、４５℃で安定化させた低粘度分散体を、連続流超音波セル（Ｈｉｅｌｓｃｈｅｒ製、２４ｋＨｚ、４００Ｗ）を通して、５ｍＬ／分〜１０ｍＬ／分の流速で汲み上げた。可動性の高いシリカ分散体が得られ、その分析データを表１に要約する。
【００８２】
（実施例７：比較例）
ＢＥＴ比表面積が２００ｍ２／ｇである親水性出発シリカをジメチルジクロロシランで処理することにより得られた、残留シラノール含量が５０％であり、炭素含量が１．３％である、疎水性ヒュームドシリカ（ワッカー  ケミーＡＧ、ミュンヘンから商品名ＨＤＫ（登録商標）Ｈ２０として入手可能）３００ｇを、３００ｒｐｍ〜６００ｒｐｍの溶解機で、少しずつ分散させることにより、完全に脱イオン化されたＤＩ水１，０００ｇに混和させる。ＮａＯＨ水溶液を計量供給添加することにより、分散体のｐＨを９〜９．５に維持する。シリカを全て添加した後、６，０００ｒｐｍで３０分間分散を続け、懸濁液を２０℃に冷却する。シリカ分散体が得られ、その分析データを表１に要約する。
【表１】
2012500766.tif 000002
−分散体の固体含量は、以下の方法により測定した：磁製皿内で１０ｇの水分散体を等量のエタノールと混合し、一定重量になるまで、Ｎ２通気した１５０℃の乾燥オーブン内で蒸発させる。以下のように、乾燥残渣の質量ｍｓから固体含量が求められる：
固体含量（％）＝ｍｓ×１００／１０ｇ
−分散体のゼータ電位は、以下の方法により測定した：分散体と同じｐＨを有するＤＩ水を用いて、シリカ濃度が約１．５重量％になるように分散体を希釈する。Ｍａｌｖｅｒｎ  Ｉｎｓｔｒｕｍｅｎｔｓ製Ｚｅｔａｓｉｚｅｒ  ＺＳを用いて、９．２〜２のｐＨ範囲に亘ってゼータ電位を測定し、自動滴定装置を用いてｐＨを１ずつ調整する。
−分散体の粘度は、２５℃及び剪断速度Ｄ＝１００ｓ−１で、コーンプレートセンサシステム（測定間隔１０５μｍ）を備えるＨａａｋｅ製ＲＳ６００レオメータを用いて測定した。
−焼結凝集体の平均粒径は、光子相関分光法を用いて以下の方法により測定した：分散体と同じｐＨを有するＤＩ水を用いて、シリカ濃度が約０．３重量％になるように分散体を希釈する。Ｍａｌｖｅｒｎ  Ｉｎｓｔｒｕｍｅｎｔｓ製Ｚｅｔａｓｉｚｅｒ  ＺＳを用いて、２５℃で、後方散乱においてサンプルを測定する。凝集体の平均粒径は、ｚ−平均（キュムラント平均）であり、シリカ凝集体の等価水力直径に一致する。５００ｎｍ〜５，０００ｎｍにおける単峰性分布の相対強度Ｉｒｅｌは、以下の式により求められる：Ｉｒｅｌ＝Ｉ（５００〜５，０００）／Ｉ（０〜５００）＋Ｉ（５００〜５，０００）（式中、Ｉ（０〜５００）及びＩ（５００〜５，０００）は、それぞれ０ｎｍ〜５００ｎｍ及び５００ｎｍ〜５，０００ｎｍにおける単峰性分布の絶対シグナル強度である）。ＰＤＩは、自己相関関数のキュムラント分析における第２のパルスの比を、キュムラント分析における平均減衰定数で除することにより求められる、多分散指数である。
−ｐＨは、ｐＨ電極の組み合わせを用いて測定した。
【００８３】
（実施例８：エマルションの調製）
固体含量が２３重量％である、実施例１に記載のシリカ分散体５４ｇを、５００ｍＬのステンレス鋼製ビーカーに入れる。塩酸を添加して、ｐＨを約５に設定する。Ｕｌｔｒａｔｕｒｒａｘを用いて１０，０００ｒｐｍで撹拌しながら、且つ水で冷却しながら、約１５分間に亘って計量供給することにより、１００ｍＰａｓの粘度を有するポリジメチルシロキサン（ワッカー  ケミーＧｍｂＨ、ミュンヘン（ドイツ）から商品名「ＡＫ１００」として入手可能）１５０ｇと、この時点で高粘度である懸濁液をゆっくりと混合する。この添加中、混合物の温度を６０℃超に上昇させてはならない。この時点では高粘度である、得られた硬い塊を、同様に１０，０００ｒｐｍで、１５分間に亘って、ＤＩ水１０８ｇとゆっくりと混合する。この添加中、混合物の温度を６０℃超に上昇させてはならない。可動性の高い、白色のＯ／Ｗエマルションが得られ、その分析データを表２に要約する。
【表２】
2012500766.tif 000003
−平均滴径ｄ５０は、セル測定を用いてＳｙｍｐａｔｅｃ  Ｈｅｌｏｓ／ＢＦによるフラウンフォーハーレーザー回折を用いて測定した。
−ｐＨは、ｐＨ電極の組み合わせを用いて測定した。
−エマルションの粘度は、２５℃及び剪断速度Ｄ＝１０ｓ−１で、コーンプレートセンサシステム（測定間隔１０５μｍ）を備えるＨａａｋｅ製ＲＳ６００レオメータを用いて測定した。
【国際調査報告】
2012500766.tif 000004
2012500766.tif 000005
2012500766.tif 000006
2012500766.tif 000007
2012500766.tif 000008
2012500766.tif 000009
2012500766.tif 000010
2012500766.tif 000011
2012500766.tif 000012
2012500766.tif 000013